1つまたは複数の電流源2、2’を電気的に接続するための電流源接続装置1、とりわけバッテリーユニット、アキュムレータユニットまたは燃料電池ユニットである少なくとも2つの電流源2、2’をとりわけ電気的に統合接続するための電流源接続装置1において、前記電流源接続装置1は、金属浸透セラミックから形成された少なくとも1つのコンタクトユニット3a、3b、3c;3を、前記電流源2、2’の少なくとも1つのコンタクトエレメント4a、4b、4a’、4b’;4に電気的に接続するために有する、ことを特徴とする電流源接続装置。前記金属浸透セラミックの金属成分は、銅、銀、金、アルミニウム、鉄、亜鉛、およびそれらの合金、とりわけ銅と銅合金からなる群から選択され、および/または前記金属浸透セラミックのセラミック成分は、アルミニウム、チタン、ケイ素およびそれらの混合物の酸化物、窒化物、炭化物、とりわけ酸化アルミニウム、窒化アルミニウム、窒化チタン、窒化ケイ素、炭化ケイ素およびそれらの混合物の群から選択される、ことを特徴とする請求項1に記載の電流源接続装置1。前記少なくとも1つの金属浸透セラミックコンタクトユニット3は、ダブテール接続部の一部の形に、とりわけダブテール溝形状に構成されている、ことを特徴とする請求項1または2に記載の電流源接続装置1。前記電流源接続装置1は、1つまたは複数の金属浸透セラミックコンタクトユニット3a、3b、3c;3を1つまたは複数の電流源コンタクトエレメント4a、4b、4a’、4b’;4と力学的に及び/または形状的に接続するために少なくとも1つの接続装置5;5a、5bを有する、ことを特徴とする請求項1から3までのいずれか1項に記載の電流源接続装置1。少なくとも1つの前記金属浸透セラミックコンタクトユニット3a、3b、3c’;3は金属被覆部6a、6b、6cを有し、該金属被覆部は前記金属浸透セラミックコンタクトユニット3a、3b、3c;3の表面を部分的にまたは完全に覆い、好ましくは前記金属被覆部6a、6b、6cは前記金属浸透セラミックの金属成分から形成されており、場合により前記金属被覆部6a、6b、6cの表面は保護層、とりわけ侵蝕保護層によって部分的にまたは完全に覆われている、ことを特徴とする請求項1から4までのいずれか1項に記載の電流源接続装置1。電流源2、2’、とりわけバッテリーユニット、アキュムレータユニットまたは燃料電池ユニットにおいて、前記電流源2、2’は、金属浸透セラミックから形成された少なくとも1つのコンタクトエレメント4a、4b、4a’、4b’;4を、前記電流源2、2’の電流を伝達するために有する、ことを特徴とする電流源2、2’。前記金属浸透セラミックの金属成分は、銅、銀、金、アルミニウム、鉄、亜鉛、およびそれらの合金、とりわけ銅と銅合金からなる群から選択され、および/または前記金属浸透セラミックのセラミック成分は、アルミニウム、チタン、ケイ素およびそれらの混合物の酸化物、窒化物、炭化物、とりわけ酸化アルミニウム、窒化アルミニウム、窒化チタン、窒化ケイ素、炭化ケイ素およびそれらの混合物の群から選択される、ことを特徴とする請求項6に記載の電流源2、2’。少なくとも1つの前記金属浸透セラミックコンタクトエレメント4は、ダブテール接続部の一部の形に、とりわけダブテールばね形状に構成されている、ことを特徴とする請求項6または7に記載の電流源2、2’。少なくとも前記金属浸透セラミックコンタクトエレメント4a、4b、4a’、4b’;4が金属被覆部を有し、該金属被覆部は前記金属浸透セラミックコンタクトエレメント4a、4b、4a’、4b’;4の表面を少なくとも部分的に覆い、好ましくは前記金属被覆部は前記金属浸透セラミックの金属成分から形成されており、場合により前記金属被覆部の表面は保護層、たとえば侵蝕保護層によって部分的にまたは完全に覆われている、ことを特徴とする請求項6から8までのいずれか1項に記載の電流源。少なくとも1つの電流源接続装置1と少なくとも1つの電流源2、2’とを有する電流源接続システム1、2、2’において、前記電流源接続システム1、2、2’は、請求項1から5までのいずれか1項に記載の少なくとも1つの電流源接続装置1、および/または請求項6から9までのいずれか1項に記載の少なくとも1つの電流源2、2’を有する、ことを特徴とする電流源接続システム。請求項1から5までのいずれか1項に記載の電流源接続装置1のための金属浸透セラミック体、とりわけ金属浸透セラミックコンタクトユニット3a、3b、3c;3の製造方法、および/または請求項6から9までのいずれか1項に記載の電流源2、2’のための金属浸透セラミックコンタクトエレメント4a、4b、4a’、4b’;4の製造方法であって、aとりわけ銅、銀、金、アルミニウム、鉄、亜鉛およびそれらの合金、とりわけ銅と銅合金からなる群から選択されるセラミック成分から多孔性セラミックプリフォームを作製するステップと、b多孔性セラミックプリフォームに、たとえば鋳造プロセスまたはダイキャストによって、とりわけガス圧浸透法または高圧鋳造法によって、とりわけアルミニウム、チタン、ケイ素およびそれらの混合物の酸化物、窒化物、炭化物、とりわけ酸化アルミニウム、窒化アルミニウム、窒化チタン、窒化ケイ素、炭化ケイ素およびそれらの混合物の群から選択される溶解して流体となった金属成分を浸透させるステップと、を有することを特徴とする製造方法。cさらに金属浸透セラミック体に金属被覆部を被覆するステップを有し、該金属被覆部は前記金属浸透セラミック体の表面を部分的にまたは完全に覆い、好ましくは前記金属被覆部は前記金属浸透セラミックの金属成分から形成されている、ことを特徴とする請求項11に記載の方法。dさらに前記金属被覆部の表面を保護層、とりわけ侵蝕保護層により被覆するステップを有し、該保護層は前記金属被覆部の表面を部分的にまたは完全に覆う、ことを特徴とする請求項12に記載の方法。請求項11から13までのいずれか1項に記載の方法によって製造された金属浸透セラミック体、たとえば電流伝達構成部材。金属浸透セラミック体、とりわけ請求項14に記載の金属浸透セラミック体を、電流伝達構成部材としておよび/または電気構成部材の接続に用いる使用法。本発明の対象は、1つまたは複数の電流源、とりわけバッテリーユニット、アキュムレータユニットまたは燃料電池ユニットを電気接続するための電流源接続装置である。本発明によれば電流源接続装置は、金属浸透セラミックから形成された少なくとも1つの接続ユニットを、電流源の少なくとも1つの接点エレメントを電気接続するために有する。金属浸透セラミックとは、本発明ではとりわけ金属セラミック結合物質であると理解することができ、多孔性、たとえばスポンジ状および/または場合により予焼成されたセラミックまたはセラミック体に、とりわけ溶解して流体となった金属成分を部分的にまたは完全に浸透することによって作製される。言い替えると金属浸透セラミックとは、多孔性、たとえばスポンジ状および/または場合により予焼成されたセラミックまたはセラミック体の孔がとりわけ浸潤法により、とりわけ溶解して流体となった金属成分によって部分的にまたは完全に充填されている金属セラミック結合物質であると理解することができる。または別の表現では、コンタクトユニットまたは後で説明するコンタクトエレメントは、金属が浸透された多孔性のセラミック体として構成することができる。バッテリーユニット、アキュムレータユニットまたは燃料電池ユニットとは本発明では、個別のバッテリーセル、アキュムレータセルまたは燃料電池セル、複数のバッテリーセル、アキュムレータセルまたは燃料電池セルからなるバッテリーセルパッケージ/パック、アキュムレータセルパッケージ/パックもしくは燃料電池セルパッケージ/パック、または複数のバッテリーセルパッケージ/パック、アキュムレータセルパッケージ/パックもしくは燃料電池セルパッケージ/パックからなるバッテリーセルモジュール、アキュムレータセルモジュールもしくは燃料電池セルモジュールであると理解することができる。とりわけ本発明の電流源接続装置は、1つまたは複数のバッテリーセル、バッテリーパッケージまたはバッテリーモジュールを、自動車分野で使用するために電気接続するよう構成することができる。金属浸透セラミックの金属成分により、本発明では高い導電性および伝熱性が得られる。金属浸透セラミックのセラミック成分により、本発明ではとりわけ3次元メッシュ構造に基づき、好ましくは高い侵蝕耐久性、高い温度耐久性たとえば銅浸透セラミックに対しては800°Cまでおよび高い機械的耐久性、とりわけ高い圧縮耐久性が得られる。高い圧縮耐久性によってさらにクリープ効果を低減または回避することができる。有利には複雑な幾何形状を有する比較的大きなセラミック構成部材に、割れ目なしに完全に金属を浸透することができる。これにより電流源接続装置は、大きな金属浸透セラミックコンタクトユニットでも、とりわけコンタクトブリッジまたはコンタクトプレートでも含むことができ、これらは電流源の少なくとも1つのコンタクトエレメントを電気接続する他に、有利には少なくとも1つの電流源を機械的に固定するよう構成されている。セラミックコンポーネントが機械的に安定しており、とりわけ剛性と強度が安定しているので、有利には金属の使用を最小にし、これにより付加コストおよび重量を最小にすることができる。本発明では、金属浸透セラミックのセラミック成分は、酸化物ベース、窒化物ベースおよび/または炭化物ベースとすることができる。金属浸透セラミックの金属成分は、本発明では好ましくは高導電性である。たとえば少なくとも1つの金属浸透セラミックコンタクトユニットは、プリフォームベースのセラミック金属結合物質P-MMC;金属基複合材料プリフォームとして構成することができる。ここで多孔性、たとえばスポンジ状のおよび/または場合により予焼成されたセラミック体をプリフォームとすることができ、このプリフォームには製造プロセス中に、とりわけ溶解して流体となった金属成分が部分的にまたは完全に浸透される。とりわけ少なくとも1つの金属浸透セラミックコンタクトユニットの金属浸透セラミックは、溶解して流体となった金属成分を多孔性セラミックプリフォームに、たとえば鋳造プロセスまたはダイキャスト、とりわけガス圧浸透法または高圧鋳造法によって浸透させることにより製造することができる。電流源接続装置の実施形態では、金属浸透セラミックの金属成分が、銅、銀、金、アルミニウム、鉄、亜鉛およびそれらの合金、とりわけ銅と銅合金の群から選択される。この種の金属成分は電流源を接続するのにとくに有利であることが判明した。電流源接続装置の別の実施形態では、金属浸透セラミックのセラミック成分が、アルミニウム、チタンおよびケイ素ならびにそれらの混合物の酸化物、窒化物、炭化物、たとえば酸化アルミニウムAl2O3、窒化アルミニウムAlN、窒化ケイ素Si3N4、炭化ケイ素SiCおよびそれらの混合物の群から選択される。この種のセラミック成分は、電流源を接続するための金属浸透セラミックコンタクトユニットを形成するのにとくに有利であることが判明している。とりわけ金属浸透セラミックは、約≧0.05μΩmから≦1015Ωmまでの範囲の比電気抵抗を有することができる。比電気抵抗は有利には、金属浸透セラミック内の金属成分の割合とセラミック成分の割合を変化することにより調整することができる。電流源接続装置の別の実施形態では、少なくとも1つの金属浸透セラミックコンタクトユニットが金属被覆部、とりわけ金属キャスティングを有し、これが金属浸透セラミックコンタクトユニットの表面を部分的にまたは完全に覆う。金属被覆部または金属キャスティングを介して金属浸透セラミックコンタクトユニットを、剛性の電気導体または弾性の電気導体と接続することができる。ここではとくに低い移行抵抗を達成することができる。有利にはこの種の金属被覆部は、金属浸透セラミックの金属成分に物質的に結合した移行部を形成することができる。このようにして移行抵抗を低減し、回避することができる。有利には金属浸透セラミックの弾力性のあるプリロードによってクリープ効果を調整することができる。電流源接続装置の実施形態では、金属被覆部、とりわけ金属キャスティングが金属浸透セラミックの金属成分から形成される。このようにして金属浸透セラミックの金属成分との有利な物質的な結合を行うことができ、金属浸透セラミックの金属成分との電気接続を改善することができる。電流源接続装置の別の実施形態では、金属被覆部の表面、とりわけ金属キャスティングが保護層、とりわけ侵蝕保護層によって部分的にまたは完全に覆われている。このようにして金属被覆部または金属キャスティングの耐久性、とりわけ侵蝕耐久性を向上することができる。基本的に少なくとも1つの金属浸透セラミックコンタクトユニットは適切な形態で構成することができる。とりわけ、電流源接続装置は同じ形式または異なる形式で構成された複数の金属浸透セラミックコンタクトを有することができる。たとえば電流源接続装置は、1つまたは複数のプレート状金属浸透セラミックコンタクトユニットを有することができる。これらは異なる大きさを有することができる。たとえば電流源接続装置は、少なくとも1つの、とりわけプレート状の金属浸透セラミックコンタクトブリッジを2つの電流源に電気接続するために、とりわけ直列または並列接続するために有することができる。ここでコンタクトブリッジは第1の電流源の負極のコンタクトエレメントと、第2の電流源の正極のコンタクトエレメントとを電気的に接続するか直列接続、または第1の電流源の負極のコンタクトエレメントと第2の電流源の負極のコンタクトエレメントとを電気的に接続することができる。さらに電流源接続装置は、たとえば直列接続の場合は少なくとも2つの別の、とりわけプレート状の金属浸透セラミックコンタクトユニットを有することができ、第1のコンタクトユニットは第1の電流源の正極のコンタクトエレメントを電気接続するように、第2のコンタクトユニットは第2の電流源の負極のコンタクトエレメントを電気接続するように構成されている。並列接続の場合は、電流源接続装置はさらに、少なくとも1つの別の、とりわけプレート状の金属浸透セラミックコンタクトユニットを有することができ、このコンタクトユニットは第1の電流源の正極のコンタクトエレメントと第2の電流源の正極のコンタクトエレメントとを電気的に接続するように構成されている。電流源接続装置の別の実施形態では、少なくとも1つの金属浸透セラミックコンタクトユニットがダブテール接続部の一部の形態に、とりわけダブテール溝形状に構成されている。たとえばコンタクトユニットは、ダブテール溝として構成することができ、このダブテール溝は、電流源のダブテールばね形状のコンタクトエレメントに対応する。これの利点は迅速に脱着可能な接続であることであり、とりわけバッテリーモジュールの形の多数の電流源をたとえば自動車分野で電気的かつ機械的に接続するのに有利である。電流源接続装置の別の実施形態では、電流源接続装置が、1つまたは複数の金属浸透セラミックコンタクトユニットを1つまたは複数の電流源コンタクトエレメントと力学的に及び/または形状的に接続するために少なくとも1つの接続装置を有する。好ましくは接続装置は、1つまたは複数の金属浸透セラミックコンタクトユニットを1つまたは複数の電流源コンタクトエレメントと力学的に及び/または形状的に接続するための脱着可能な接続装置である。接続装置はたとえば、クランプ接続装置、ねじ接続装置またはダブテール接続装置とすることができる。たとえば接続装置は、ダブテール接続部の一部の形に形成された金属浸透セラミックコンタクトユニットに力が加えられ、コンタクトユニットが対応するダブテール接続部の形に構成された電流源のコンタクトエレメントと力学的にかつ形状的に接続されるよう構成することができる。本発明の別の対象は、電流源、とりわけバッテリーユニット、アキュムレータユニットまたは燃料電池ユニットであり、これは金属浸透セラミックから形成された少なくとも1つのコンタクトエレメントを、電流源の電流の伝達のために有する。すでに本発明の電流源接続装置と関連して説明したように、金属浸透セラミックの金属成分は、高い導電性および伝熱性を有しており、金属浸透セラミックのセラミック成分は高い耐熱性と機械的安定性、耐久性、とりわけ圧縮耐久性を有し、有利な接続がなされ、クリープ効果が回避される。この種の電流源は、本発明の電流源接続装置とともにとくに有利な電流源接続システムを形成することができる。とりわけ本発明の電流源は、バッテリーセル、バッテリーパッケージまたはバッテリーモジュールとすることができる。少なくとも1つの金属浸透セラミックコンタクトエレメントは、たとえばプリフォームベースのセラミック金属結合体P-MMC;金属基複合材料プリフォームとして構成することができる。ここでは多孔性の、たとえばスポンジ状のおよび/または場合により予焼成されたセラミック体がプリフォームであり、プリフォームには製造プロセス中に、とりわけ溶解して流体となった金属成分が部分的にまたは完全に浸透する。とりわけ少なくとも1つの金属浸透セラミックコンタクトユニットの金属浸透セラミックは、溶解して流体となった金属成分を多孔性セラミックプリフォームに、たとえば鋳造プロセスまたはダイキャスト、とりわけガス圧浸透法または高圧鋳造法によって浸透させることにより製造することができる。本発明の電流源の実施形態では、金属浸透セラミックの金属成分が銅、銀、金、アルミニウム、鉄、亜鉛およびそれらの合金、とりわけ銅と銅合金の群から選択される。この種の金属成分は電流源を接続するのにとくに有利であることが判明した。本発明の電流源の別の実施形態では、金属浸透セラミックのセラミック成分が、アルミニウム、チタンおよびケイ素ならびにそれらの混合物の酸化物、窒化物、炭化物、たとえば酸化アルミニウムAl2O3、窒化アルミニウムAlN、窒化ケイ素Si3N4、炭化ケイ素SiCおよびそれらの混合物の群から選択される。この種のセラミック成分は、電流源の電流を伝送する金属浸透セラミックコンタクトエレメントを形成するのにとくに有利であることが判明している。とりわけ金属浸透セラミックは、約≧0.05μΩmから≦1015Ωmまでの範囲の比電気抵抗を有することができる。比電気抵抗は有利には、金属浸透セラミック内の金属成分の割合とセラミック成分の割合を変化することにより調整することができる。本発明の電流源の実施形態では、少なくとも1つの金属浸透セラミックコンタクトユニットが金属被覆部、とりわけ金属キャスティングを有し、これが金属浸透セラミックコンタクトユニットの表面を部分的にまたは完全に覆う。金属被覆部または金属キャスティングを介して金属浸透セラミックコンタクトエレメントを剛性のまたは弾性の電気導体と接続することができ、とくに低い移行抵抗を達成することができる。有利にはこの種の金属被覆部は、金属浸透セラミックの金属成分への物質結合した移行部を形成することができる。このようにして移行抵抗を低減し、回避することができる。有利には金属浸透セラミックの柔軟なプリロードによってクリープ効果を調整することができる。本発明の電流源の別の実施形態では、金属被覆部、とりわけ金属キャスティングが金属浸透セラミックの金属成分から形成される。このようにして金属浸透セラミックの金属成分との有利な物質的結合を行うことができ、金属浸透セラミックの金属成分との電気接続を改善することができる。本発明の電流源の別の実施形態では、金属被覆部、とりわけ金属キャスティングの表面が保護層、たとえば侵蝕保護層により部分的にまたは完全に覆われている。電流源接続装置の実施形態では、金属被覆部の表面、とりわけ金属キャスティングが保護層、とりわけ侵蝕保護層によって部分的にまたは完全に覆われている。このようにして金属被覆部または金属キャスティングの耐久性、とりわけ侵蝕耐久性を向上することができる。基本的に少なくとも1つの金属浸透セラミックコンタクトエレメントは適切な形態で構成することができる。たとえば少なくとも1つの金属浸透セラミックコンタクトエレメントはボルト形状にまたはプレート形状に構成することができる。本発明の電流源の別の実施形態では、少なくとも1つの金属浸透セラミックコンタクトエレメントが、とりわけダブテールばね形状のダブテール接続部の一部として構成されている。たとえばコンタクトエレメントは、ダブテールばねとして構成することができ、このダブテールばねは電流源接続装置のダブテール溝形状のコンタクトユニットに対応する。これの利点は迅速に脱着可能な接続であることであり、とりわけバッテリーモジュールの形の多数の電流源をたとえば自動車分野で電気的かつ機械的に接続するのに有利である。本発明の電流源の別の利点および特徴に関しては、本発明の電流源接続装置に関連する明示的な説明を参照されたい。本発明の別の対象は、少なくとも1つの電流源接続装置と少なくとも1つの電流源を有する電流源接続システムである。この電流源接続システムは、少なくとも1つの本発明の電流源接続装置および/または少なくとも1つの本発明の電流源を有する。本発明の電流源接続システムの別の利点および特徴に関しては、本発明の電流源接続装置および電流源に関連する明示的な説明を参照されたい。さらに本発明は、本発明の電流源接続装置のやめの金属浸透セラミック体、とりわけ金属浸透セラミックコンタクトユニットおよび/または本発明の電流源のための金属浸透セラミックコンタクトエレメントの製造方法に関するものであり、この方法は、aセラミック成分からなる多孔性のセラミックプレフォームを作製するステップと、b多孔性セラミックプリフォームに溶解して流体となった金属成分を浸透させるステップと、を有する。ここで金属成分は、銅、銀、金、アルミニウム、鉄、亜鉛、およびそれらの合金、とりわけ銅と銅合金からなる群から選択される。ここでセラミック成分は、アルミニウム、チタンおよびケイ素ならびにそれらの混合物の酸化物、窒化物、炭化物、たとえば酸化アルミニウムAl2O3、窒化アルミニウムAlN、窒化ケイ素Si3N4、炭化ケイ素SiCおよびそれらの混合物の群から選択される。ここで浸透は、たとえば鋳造プロセス、またはダイキャスト、とりわけガス圧浸透法または高圧鋳造法によって行うことができる。本発明の方法の実施形態では、この方法はさらに、c金属浸透セラミック体を金属被覆部、とりわけ金属キャスティングによって被覆するステップを有し、これが金属浸透セラミック体の表面を部分的にまたは完全に覆う。本発明の方法の実施形態では、金属被覆部、とりわけ金属キャスティングが金属浸透セラミックの金属成分から形成される。本発明の方法の別の実施形態では、この方法はさらに、d金属被覆部、とりわけ金属キャスティングの表面を保護層、たとえば侵蝕保護層により被覆するステップを有し、保護層は金属被覆部を部分的にまたは完全に覆う。本発明の製造方法の別の利点および特徴に関しては、本発明の電流源接続装置および電流源ならびに本発明の電流源接続システムに関連する明示的な説明を参照されたい。本発明のさらなる対象は、本発明の方法によって製造された金属浸透セラミック体、たとえは電流伝達構成部材である。本発明の金属浸透セラミック体の利点および別の特徴に関しては、本発明の電流源接続装置および電流源ならびに本発明の電流源接続システムおよび製造方法に関連する明示的な説明を参照されたい。本発明はさらに金属浸透セラミック体、とりわけ本発明により製造された金属浸透セラミック体の使用法に関するものである。このセラミック体の金属成分は、銅、銀、金、アルミニウム、鉄、亜鉛、およびそれらの合金、とりわけ銅と銅合金からなる群から選択される。またこのセラミック体のセラミック成分は、アルミニウム、チタンおよびケイ素ならびにそれらの混合物の酸化物、窒化物、炭化物、たとえば酸化アルミニウムAl2O3、窒化アルミニウムAlN、窒化ケイ素Si3N4、炭化ケイ素SiCおよびそれらの混合物の群から選択され、電流伝達構成部材としておよび/または電気構成部材の接続に使用される。本発明の使用法の利点およびさらなる特徴に関しては、本発明の電流源接続装置および電流源ならびに本発明の電流源接続システムおよび製造方法と金属浸透セラミック体に関連する明示的な説明を参照されたい。本発明の対象のさらなる利点および有利な構成は図面から明らかであり、以下に説明する。ここで図面は、説明のために用いるものであり、本発明をいずれかの形で限定するものではないことに注意すべきである。図1は、2つの電流源2、2’とりわけ本発明の電流源の第1の実施例によるバッテリーセルを示し、この電流源はそれぞれ金属浸透セラミックから形成されたプレート状の2つのコンタクトエレメント4a、4b、4a’、4b’を有する。図1はさらに、本発明の電流源接続装置の第1の実施形態を示す。この実施形態は、金属浸透セラミックから形成されたプレート状の3つのコンタクトユニット3a、3b、3cを、2つの電流源2、2’の4つのコンタクトエレメント4a、4b、4a’、4b’を電気接続するために有する。図1には、本発明の電流源接続システムの第1の実施形態における電流源2、2’と電流源接続装置1が示されている。図1は、金属浸透セラミックコンタクトブリッジとして構成されたコンタクトユニット3aが、第1の電流源2の正極のコンタクトエレメント4aと第2の電流源2’の負極のコンタクトエレメントp4b’とを電気的に接続し、このようにして2つの電流源2、2’が直列に接続されていることを示している。ここでは2つの別のコンタクトユニット3bと3cが、第1の電流源2の負極のコンタクトエレメント4bと第2の電流源2’の正極のコンタクトエレメント4a’を接続する。図1はさらに、コンタクトユニット3a、3b、3cが、それぞれ表面が完全に覆われた金属被覆部6a、6b、6cを有することを示す。図1はさらに、電流源接続装置1が、金属浸透セラミックコンタクトユニット3a、3b、3cを電流源2、2’のコンタクトエレメント4a、4b、4a’、4b’と力学的に結合するためのクランプ接続装置5を有することを示す。図2は、2つの電流源2、2’、とりわけ本発明の電流源の第2の実施例による角柱形のバッテリーセルを示し、この電流源はそれぞれ金属浸透セラミックから形成されたボルト形の2つのコンタクトエレメント4a、4b’を有する。図2はさらに、本発明の電流源接続装置1の第2の実施形態を示す。この第2の実施形態は金属浸透セラミックから形成されたコンタクトユニット3を有する。ここでコンタクトユニット3は、実質的にプレート状のコンタクトブリッジの形に構成されており、コンタクトブリッジは電流源2、2’のボルト形のコンタクトエレメント4a、4b’を収容するために切欠部を有する。図2はさらに、電流源接続装置1が、金属浸透セラミックコンタクトユニット3を電流源2、2’のコンタクトエレメント4a、4b’と力学的および形状的に結合するためのねじ接続装置5a、5bとりわけねじナットを有することを示す。図2にはさらに、本発明の電流源接続システム1、2、2’の第2の実施形態における電流源2、2’と電流源接続装置1が示されている。図3は、本発明の電流源の第3の実施形態による電流源2とりわけバッテリーセルを示し、この電流源は金属浸透セラミックから形成されたダブテールばね形状のコンタクトエレメント4を有する。図3はさらに、本発明の電流源接続装置1の第3の実施形態を示し、この第3の実施形態は金属浸透セラミックから形成された対応するダブテール溝形状のコンタクトユニット3を有する。図3にはさらに、本発明の電流源接続システム1、2の第3の実施形態における電流源2と電流源接続装置1が示されている。接続は本発明の実施形態では、ダブテールばね形状のコンタクトエレメント4をダブテール溝形状のコンタクトユニット3に差し込み、続いてコンタクトエレメント4をコンタクトユニット3内で外部からの力矢印によって示されているによって固定することにより行われる。この力をもたらすために電流源接続装置1はダブテール接続装置5を有する。このダブテール接続装置5は、ダブテール溝形状コンタクトユニット3とその中に配置されたダブテールばね形状のコンタクトエレメント4に力がもたらされ、コンタクトユニット3とコンタクトエレメント4とが力学的かつ形状的に結合されるように構成されている。このダブテール原理により有利には完全なバッテリーモジュールを電気的にも機械的にも負荷に結合することができる。